(57)【特許請求の範囲】
【請求項１】
溶融ガラスと接触する部品の製造に使用するのに適したＮｉ−Ｃｒ−Ｆｅ基鋳造合金であって、質量パーセントで、
Ｃｒ：１５〜３０％、
Ｆｅ：１５〜３０％、
Ｃｏ：２．５〜５．０％、
Ｗ：３．０〜６．０％、
Ｔｉ：０．０〜２．０％、
Ｎｂ：０．５〜２．５％、
Ｍｏ：０．５〜２．０％、および、
Ｃ：０．５〜１．２％、
を含有し、残部がニッケル及び不可避的不純物からなることを特徴とするＮｉ−Ｃｒ−Ｆｅ基鋳造合金。
【請求項２】
請求項１に記載のＮｉ−Ｃｒ−Ｆｅ基鋳造合金において、各組成元素の含有率は、下記の少なくとも何れか一つ以上であることを特徴とするＮｉ−Ｃｒ−Ｆｅ基鋳造合金。
Ｃｒ：２４．５〜２８．５％、
Ｆｅ：１５〜２５％、
Ｃｏ：３．０〜４．５％、
Ｗ：３．０〜５．０％、
Ｔｉ：０．７〜１．５％、
Ｎｂ：０．５〜１．４％、
Ｍｏ：１．０〜１．５％、および、
Ｃ：０．７〜１．０％。
【請求項３】
１０００℃での０．２％の圧縮降伏強度が１００ＭＰａ以上であり、
１０５０℃で３５ＭＰａでの圧縮クリープの速度が７．５ｘ１０−8ｓ−１以下であり、
１０５０℃での溶融ガラス中、１０５０℃、１００時間での実験値に基づき推定される腐食速度が１０ｍｍ／年以下である、
ことを特徴とする請求項１又は２に記載のＮｉ−Ｃｒ−Ｆｅ基鋳造合金。
【請求項４】
溶融ガラスと接触する部品の製造に使用するのに適したＮｉ−Ｃｒ−Ｆｅ基鋳造合金であって、質量パーセントで、
Ｃｒ：２２〜３０％、
Ｆｅ：１５〜３０％、
Ｃｏ：２．５〜４．５％、
Ｗ：４．０〜６．０％、
Ｔｉ：０．０〜２．０％、
Ｎｂ：０．５〜１．４％、
Ｍｏ：０．５〜２．０％、および、
Ｃ：０．５〜１．２％、
を含有し、残部がニッケル及び不可避的不純物からなることを特徴とするＮｉ−Ｃｒ−Ｆｅ基鋳造合金。
【請求項５】
請求項４に記載のＮｉ−Ｃｒ−Ｆｅ基鋳造合金において、各組成元素の含有率は、下記の少なくとも何れか一つ以上であることを特徴とするＮｉ−Ｃｒ−Ｆｅ基鋳造合金。
Ｃｒ：２４．５〜２８．５％、
Ｆｅ：１５〜２５％、
Ｃｏ：３．０〜４．０％、
Ｗ：４．０〜５．０％、
Ｔｉ：０．７〜１．５％、
Ｍｏ：１．０〜１．５％、および、
Ｃ：０．７〜１．０％。
【請求項６】
１０００℃での０．２％の圧縮降伏強度が１００ＭＰａ以上であり、
１０５０℃で３５ＭＰａでの圧縮クリープの速度が５．５ｘ１０−８ｓ−１以下であり、
１０５０℃での溶融ガラス中、１０５０℃、１００時間での実験値に基づき推定される腐食速度が８．５ｍｍ／年以下である、
ことを特徴とする請求項４又は５に記載のＮｉ−Ｃｒ−Ｆｅ基鋳造合金。
【請求項７】
以下の工程を含む回転繊維化プロセスで溶融ガラスを繊維化するためのスピナーとして使用するためのＮｉ−Ｃｒ−Ｆｅ基鋳造合金を用いた鋳造品の製造方法。
（ａ）請求項１、２、４、又は５に記載のＮｉ−Ｃｒ−Ｆｅ基鋳造合金を提供する工程と、
（ｂ）前記合金を溶融させ、空気中で周囲温度まで前記合金を凝固させて物品を得る工程と、
（ｃ）前記合金の溶融開始温度より少なくとも２０℃低い温度で前記物品を熱処理して最終物品を得る工程。
【請求項８】
請求項７に記載のＮｉ−Ｃｒ−Ｆｅ基鋳造合金を用いた鋳造品の製造方法において、
前記熱処理工程（ｃ）は、
１１５０℃から１２５０℃の間であって、前記合金の溶融開始温度より少なくとも２０℃低い温度で、前記物品を２〜４時間加熱する工程と、
５５０℃以下まで、毎分６５℃〜３０℃の速度で前記物品を冷却し、その後、空気中で周囲温度まで前記物品を冷却する工程
を含むことを特徴とする鋳造品の製造方法。
【発明の詳細な説明】
【技術分野】
【０００１】
本発明は、溶融ガラスに対する機械的強度と耐食性に優れたＮｉ−Ｃｒ−Ｆｅ基鋳造合金に関する。本発明の合金は、例えば溶融ガラスのような高温の液状無機物と接触するもので、例えば回転繊維化プロセスにおける溶融ガラスを繊維に分解するための遠心スピナーのような部品の製造に、好ましくは鋳造に、使用する材料として特に適している。
【背景技術】
【０００２】
ガラス産業では、ガラス繊維の製造は、１０００〜１２００℃の範囲の高温でのスピナーの回転によって実現される。したがって、この場合の合金は、高い応力と高温酸化、腐食の攻撃を同時に受ける。ガラス製品の品質を保証し、コストを下げるために、スピナー合金は、酸化、ガラス腐食、高温クリープに優れた耐性を有すると共に、低コストなどの望ましい特性を有する必要がある。【０００３】
高い温度での上記特性の要件を満たすために、一般的には、高温耐性のコバルト（Ｃｏ）とニッケル（Ｎｉ）の合金が、例えば、回転繊維化プロセスにおける溶融ガラスを繊維化するための遠心スピナー内において、溶融ガラスと接触する部品の製造に典型的に使用されている。このような合金は、例えば特許文献６、７に開示されている。【０００４】
他方で、複数のＣｏ−Ｃｒ基合金とＮｉ−Ｃｒ基合金が特許文献１−５に開示されている。Ｎｉ基合金は、Ｎｉの価格がＣｏよりもはるかに低価格であるため、経済的な観点から、Ｃｏ基合金よりも優れている。例えば、現在（２０１６年７月時点）の金属地金の取引価格では、Ｎｉの１ｋｇとＣｏの１トロイオンス（約３１ｇ）が同程度の価格になっている。【０００５】
しかし、これら従来のＣｏ基合金およびＮｉ基合金は、Ｎｉ、Ｃｏ、Ｗおよびの他の高融点元素の多い含有量を含む。この点は、Ｃｏ基合金およびＮｉ基合金を高価にすると共に、均一に大型部品を鋳造して製造することを困難にする。【０００６】
したがって、溶融ガラスと接触するような部品の製造に使用するために、これらの要件を満たすことができる経済的な材料は現在存在していない。現在利用可能なスピナー材料の調査によると、強度、耐酸化及び耐食性、価格及び製造性の必要な組み合わせを達成するが、難しいことが明らかになっている。
【先行技術文献】
【特許文献】
【０００７】
【特許文献１】米国特許第３，９３３，４８４号
【特許文献２】米国特許第４，３６７，０８３号
【特許文献３】米国特許第４，６６２，９２０号
【特許文献４】米国特許第４，８７７，４３５号
【特許文献５】米国特許第６，２６６，９７９号
【特許文献６】米国公開特許２００２−７３７４２号
【特許文献７】米国公開特許２００５−０６８０２号
【発明の概要】
【発明が解決しようとする課題】
【０００８】
本発明の目的は、上記の課題を解決するもので、例えば、回転繊維化プロセスにおける溶融ガラスを繊維化するための遠心スピナーなどの部品に有用な、新規な鋳造合金を提供することである。本発明の鋳造合金は、長時間の溶融ガラス中での優れた耐食性及び耐久性によって、溶融ガラスと接触する部品の鋳造を可能にし、製造を容易にする。
したがって、本発明は、高温の溶融ガラス中で改善された高温機械的強度と耐食性を有するニッケル−クロム−鉄基鋳造合金を提供する。
【課題を解決するための手段】
【０００９】
本発明の発明者らは、スピナー材料の鋳造用のＮｉ−Ｃｒ基合金に質量１５〜３０％の範囲の鉄（Ｆｅ）を積極的に添加することによって、合金が高温において望ましいクリープ強度と耐食性を発揮することを見出した。また、例えばＮｉ、ＣｒおよびＦｅ等の主要構成元素の組成を適切に制御することによって、Ｆｅの追加された鋳造用Ｎｉ−Ｃｒ基合金を製造することは非常に容易であることを、本発明者らは見出した。【００１０】
また、高温クリープ強度を有する、鉄の添加されたＮｉ−Ｃｒ基合金の鋳造性を維持するために、例えばＴｉ、Ｎｂ、Ｗ及び高含有率のＣのような他の合金元素を添加して組み合わせる必要のあることを見出した。本発明は、これらの知見に基づいてなされたものであり、以下によって特徴付けられる：【００１１】
（１）  本発明の第１の態様のＮｉ−Ｃｒ−Ｆｅ基鋳造合金は、溶融ガラスと接触する部品の製造に使用するのに適したＮｉ−Ｃｒ−Ｆｅ基鋳造合金であって、質量パーセントで、Ｃｒ：１５〜３０％、Ｆｅ：１５〜３０％、Ｃｏ：２．５〜５．０％、Ｗ：３．０〜６．０％、Ｔｉ：０．０〜２．０％、Ｎｂ：０．５〜２．５％、Ｍｏ：０．５〜２．０％、および、Ｃ：０．５〜１．２％を含有し、残部がニッケル及び不可避的不純物からなることを特徴とする。【００１２】
（２）  本発明のＮｉ−Ｃｒ−Ｆｅ基鋳造合金（１）において、好ましくは、各組成元素の含有率は、下記の少なくとも何れか一つ以上であると良い。
Ｃｒ：２４．５〜２８．５％、Ｆｅ：１５〜２５％、Ｃｏ：３．０〜４．５％、Ｗ：３．０〜５．０％、Ｔｉ：０．７〜１．５％、Ｎｂ：０．５〜１．４％、Ｍｏ：１．０〜１．５％、および、Ｃ：０．７〜１．０％。【００１３】
（３）  本発明のＮｉ−Ｃｒ−Ｆｅ基鋳造合金（１）、（２）において、好ましくは、１０００℃での０．２％の圧縮降伏強度が１００ＭＰａ以上であり、１０５０℃で３５ＭＰａでの安定した圧縮クリープの速度が約７．５ｘ１０−８ｓ−１以下であり、１０５０℃での溶融ガラス中推定される腐食速度が約１０ｍｍ／年以下であるとよい。【００１４】
（４）  本発明の第２の態様のＮｉ−Ｃｒ−Ｆｅ基鋳造合金は、溶融ガラスと接触する部品の製造に使用するのに適したＮｉ−Ｃｒ−Ｆｅ基鋳造合金であって、質量パーセントで、Ｃｒ：２２〜３０％、Ｆｅ：１５〜３０％、Ｃｏ：２．５〜４．５％、Ｗ：４．０〜６．０％、Ｔｉ：０．０〜２．０％、Ｎｂ：０．５〜１．４％、Ｍｏ：０．５〜２．０％、および、Ｃ：０．５〜１．２％を含有し、残部がニッケル及び不可避的不純物からなることを特徴とする。【００１５】
（５）  本発明のＮｉ−Ｃｒ−Ｆｅ基鋳造合金（４）において、好ましくは、各組成元素の含有率は、下記の少なくとも何れか一つ以上であると良い。
Ｃｒ：２４．５〜２８．５％、Ｆｅ：１５〜２５％、Ｃｏ：３．０〜４．０％、Ｗ：４．０〜５．０％、Ｔｉ：０．７〜１．５％、Ｍｏ：１．０〜１．５％、および、Ｃ：０．７〜１．０％。【００１６】
（６）  本発明のＮｉ−Ｃｒ−Ｆｅ基鋳造合金（４）、（５）において、好ましくは、１０００℃での０．２％の圧縮降伏強度が１００ＭＰａ以上であり、１０５０℃で３５ＭＰａでの安定した圧縮クリープの速度が約５．５ｘ１０−８ｓ−１以下であり、１０５０℃での溶融ガラス中推定される腐食速度が約８．５ｍｍ／年以下であるとよい。【００１７】
（７）  本発明のＮｉ−Ｃｒ−Ｆｅ基鋳造合金を用いた鋳造品の製造方法は、以下の工程を含む回転繊維化プロセスで溶融ガラスを繊維化するためのスピナーとして使用するため製造方法である；
（ａ）上記（１）、（２）、（４）、または（５）に記載のＮｉ−Ｃｒ−Ｆｅ基鋳造合金を提供する工程と、
（ｂ）前記合金を溶融させ、空気中で周囲温度まで前記合金を凝固させて熱鋳造の欠陥が存在しない物品を得る工程と、
（ｃ）前記合金の溶融開始温度より少なくとも２０℃低い温度で前記物品を熱処理して最終物品を得る工程。【００１８】
（８）  本発明のＮｉ−Ｃｒ−Ｆｅ基鋳造合金を用いた鋳造品の製造方法において、好ましくは、前記熱処理工程（ｃ）は、１１５０℃から１２５０℃の間であって、前記合金の溶融開始温度より少なくとも２０℃低い温度で、前記物品を２〜４時間加熱する工程と、５５０℃以下まで、毎分６５℃〜３０℃の速度で前記物品を冷却し、その後、空気中で周囲温度まで前記物品を冷却する工程を含むとよい。
【発明の効果】
【００１９】
従来の回転繊維化プロセスで溶融ガラスを繊維化するためのスピナー用合金は、鋳造によって製造されるＮｉ基合金及びＣｏ基合金のうち、溶融ガラス中の高温強度と耐食性の最高値を示しており、従前は他の鋳造合金によって突破されないと考えられていた。しかし本発明によれば、溶融ガラス中の高温強度と耐食性について、従来のスピナー用合金を上回るＮｉ−Ｃｒ−Ｆｅ基鋳造合金が提供される。
【図面の簡単な説明】
【００２０】
【図１】図１は、本発明の実施例、従来例及び比較例のＮｉ−Ｃｒ−Ｆｅ基合金で行われた１０５０℃での圧縮試験および腐食試験の結果を示すグラフである。
【発明を実施するための形態】
【００２１】
以下に、本発明のＮｉ−Ｃｒ−Ｆｅ基鋳造合金の組成及びその含有量について、上記のように限定した理由を記す。なお、以下の説明において、含有率を表す％は、質量％である。
【００２２】
鉄（Ｆｅ）：Ｆｅは合金の加工性を改善すると共に、安価であるため、多量に添加することにより、合金のコストを削減する。しかし、一般のＮｉ−Ｃｒ基合金中に大量のＦｅを添加することは、高温での強度及び耐食性に有害であると考えられている。よって、Ｆｅの含有量は１５〜３０％の範囲が好ましく、特に好ましくは、１５％から２５％の範囲での添加であれば、その強度、耐酸化性、耐食性を劣化させることなく、合金の加工性を改善することが見出されている。耐酸化性については、複数の合金をチェックして、鉄を添加すると、５００時間の試験中にわずかに質量増加することを見つけた。
【００２３】
ニオブ（Ｎｂ）：Ｎｂは強度向上に大きく寄与する元素である。この効果を達成するために、Ｎｂが０．５％以上の量で含有されることが好ましい。Ｎｂは２．５％以上である場合には、マクロ偏析が溶融中に発生し、デルタ相とラーベス相などのような、有害な位相幾何学最密充填（ＴＣＰ）相が合金に現れる。したがって、Ｎｂの含有量は、０．５〜２．５％が好ましく、特に好ましくは、０．５〜１．４％である。
【００２４】
チタン（Ｔｉ）：Ｔｉは、結晶粒界の強化に寄与する。この効果を達成するために、好ましくは、Ｔｉは０．５％以上の量で含有される。しかし、Ｔｉが２．０％を超えて含まれる場合は、合金の熱間加工性と溶接性が著しく低下する。したがって、Ｔｉ含有量は、０．０〜２．０％が好ましく、特に好ましくは、０．７〜１．５％である。
【００２５】
炭素（Ｃ）：Ｃは、ＭＣ型炭化物を形成するためのＮｂ、Ｗ及びＴｉと結合している。ＭＣ型炭化物はピン止め効果(pinning effect)により、粒界の移動を抑制する。しかし、Ｃの添加量が多すぎる場合には、ＭＣ型炭化物が粗く形成されると共に、Ｎｂ、Ｗ、Ｔｉという強化元素を多量に消費するため、機械的性質を低下させる。したがって、Ｃの含有量は、０．５〜１．２％が好ましく、特に好ましくは、０．７〜１．０％の範囲である。
【００２６】
コバルト（Ｃｏ）：Ｃｏは、積層欠陥エネルギーを低下させる元素であり、炭化物の分布を調整し、及びＦｅ−Ｃｒ基耐熱合金の結晶粒径を微細化する。しかし、Ｎｉ−Ｃｒ−Ｆｅ基合金にＣｏを多量に添加することで、高い割合でＦｅ、Ｍｏ及びＷと結合して、ＴＣＰ相を形成する傾向がある。したがって、Ｃｏの含有量は、２．５〜５．０％が好ましく、特に好ましくは、３．０〜４．５％の範囲である。また、高温クリープ特性と溶融ガラスへの耐食性を良好に保つためには、Ｃｏの含有量は、２．５〜４．５％が好ましく、特に好ましくは、３．０〜４．０％の範囲である。
【００２７】
モリブデン（Ｍｏ）およびタングステン（Ｗ）：ＭｏおよびＷは、母相中の固溶強化により高温での合金の強度を向上させるために添加される。これらの効果を達成するために、これらの元素の含有量の下限値は、Ｍｏについて０．５％、Ｗについて３．０％が好ましい。これらの元素が過剰に含まれている場合は、ＴＣＰ相が合金中に形成されるため、これらの元素の含有量の上限値はＭｏについて２．０％で、Ｗについて６．０％が好ましい。そこで、Ｍｏの含有量は、０．５〜２．０％が好ましく、特に好ましくは、１．０〜１．５％の範囲である。また、Ｗの含有量は、３．０〜６．０％が好ましく、特に好ましくは、３．０〜５．０％の範囲である。また、高温クリープ特性と溶融ガラスへの耐食性を良好に保つためには、Ｗの含有量は、４．０〜６．０％が好ましく、特に好ましくは、４．０〜５．０％の範囲である。
【００２８】
クロム（Ｃｒ）：Ｃｒは耐酸化性及び耐食性を向上させるために有効な元素である。また、Ｃｒは本発明で定義された合金における熱間加工性の向上に寄与する。これらの効果を達成するために、Ｃｒは１５％以上の量で含まれるのがよい。一方、Ｃｒが過剰に含まれている場合、有害なＴＣＰ相が形成される。よって、Ｃｒの含有量は１５〜３０％の範囲が好ましく、特に好ましくは、２４．５％から２８．５％の範囲である。また、高温クリープ特性と溶融ガラスへの耐食性を良好に保つためには、Ｃｒの含有量は、２２％から３０％の範囲が好ましく、さらに好ましくは、２４．５％から２８．５％の範囲である。高い含有率のクロムを添加した合金の耐酸化性は、鉄を添加し（１５％から２５％の鉄）又は鉄添加なしの合金とほぼ同じレベルである。
【００２９】
本発明を具現化する実施例について、さらに詳細に、説明のために示される。もちろん、本発明は以下の実施例により限定されるものではない。
【００３０】
次の表１に示される組成を有する各合金Ａ〜Ｇは、溶解鋳造によって製造された。これらの合金において、合金Ａは従来例であり、合金Ｂ〜Ｅは本発明の第１の態様に包含される実施例であり、合金Ｆ及びＧは、本発明で規定する範囲を超える元素含有量を有する比較例である。
【００３１】
【表１】
0006746110.tif 000002
【００３２】
圧縮試験を、本発明の合金Ｂ〜Ｅ、市販合金Ａ、および本発明の範囲外である合金Ｆと合金Ｇについて行い、それらの結果を比較した。その結果を表２に示す。本発明の合金Ｂ〜Ｅは、表２に示すように、１０００℃での０．２％の圧縮降伏強度、１０５０℃／３５ＭＰａでのクリープ抵抗値（圧縮クリープ速度）が、従来例の合金Ａ及び比較例の合金Ｆ及びＧよりも優れている。
【００３３】
【表２】
0006746110.tif 000003
【００３４】
また、各々の合金を、１０５０℃、１００時間で溶融ガラス中での静的浸漬によって試験し、耐食性を評価した。腐食深さの平均によって計算された腐食速度を表２に示した。本発明の合金Ｂ〜Ｅは、従来例の合金Ａ、および比較例の合金Ｆ、Ｇのそれよりも少し優れている。なお、溶融ガラスによる腐食速度については、一年当たりの腐食量で示したもので、実験値に基づく推定値である。溶融ガラスによる腐食速度は、１００時間の実験値を用いて、一年当たりの腐食量を算出したものである。
【００３５】
図１は、本発明の実施例、従来例及び比較例のＮｉ−Ｃｒ−Ｆｅ基合金で行われた１０５０℃での圧縮試験および腐食試験の結果を示すグラフである。
本発明の第１の態様のＮｉ−Ｃｒ−Ｆｅ基鋳造合金によれば、表２および図１に示すように、１０００℃での０．２％の圧縮降伏強度が１００ＭＰａ以上であり、１０５０℃で３５ＭＰａでの安定した圧縮クリープの速度が約７．５ｘ１０−８ｓ−１以下であり、１０５０℃での溶融ガラス中推定される腐食速度が約１０ｍｍ／年以下である。
【００３６】
これに対して、本発明の第２の態様のＮｉ−Ｃｒ−Ｆｅ基鋳造合金は、表１に示される組成を有する各合金Ｂ、Ｄ−Ｅを実施例とするものであり、合金Ｃを含まない組成範囲とするものである。本発明の第２の態様によれば、本発明の第１の態様と比較して、より優れた高温強度、クリープ抵抗、及び溶融ガラス中の耐食性を有する。即ち、本発明の第２の態様のＮｉ−Ｃｒ−Ｆｅ基鋳造合金によれば、表２および図１に示すように、１０００℃での０．２％の圧縮降伏強度が１００ＭＰａ以上であり、１０５０℃で３５ＭＰａでの安定した圧縮クリープの速度が約５．５ｘ１０−８ｓ−１以下であり、１０５０℃での溶融ガラス中推定される腐食速度が約８．５ｍｍ／年以下である。
【００３７】
なお、本発明のＮｉ−Ｃｒ−Ｆｅ基鋳造合金は、高温強度、クリープ抵抗、及び溶融ガラス中の耐食性について、従来例の合金、および本発明の範囲外である比較例の合金と同等またはより優れていることは明らかである（図１）。
【産業上の利用可能性】
【００３８】
本発明によれば、溶融ガラスと接触する部品のための新規なＮｉ−Ｃｒ−Ｆｅ基鋳造合金が提供される。このような溶融ガラスと接触する部品としては、例えば、回転繊維化プロセスで溶融ガラスを繊維化するための遠心スピナーがある。しかし本発明のＮｉ−Ｃｒ−Ｆｅ基鋳造合金は、これに限定されるものではなく、溶融ガラスと類似の高温の液化無機物、例えばケイ素や石英のような無機物であって、この液化無機物を繊維化するような部品を製造、好ましくは鋳造する用途に適用できる。
【図１】
0006746110.tif 000004